【手続補正書】
【提出日】平成17年5月11日(2005.5.11)
【手続補正１】
【補正対象書類名】特許請求の範囲
【補正対象項目名】全文
【補正方法】変更
【補正の内容】
【特許請求の範囲】
【請求項１】
少なくとも１種の単純なコバルトＩＩ塩および少なくとも１種の単純なリチウムＩＩＩ塩を含む緩衝化封孔液を提供するステップと、および
予め陽極処理した表面を有する金属基板を、混合コバルト／リチウム酸化物フィルムを形成するのに十分な期間、前記封孔液と接触させるステップと、
を含むことを特徴とする、塩類に対する耐食性を有する酸化物フィルムを、金属基板上に作製するための封孔方法。
【請求項２】
前記単純なコバルトＩＩ塩が、硫酸コバルト、硝酸コバルト、炭酸コバルトおよび酢酸コバルトにより構成される群からのものであることを特徴とする請求項１に記載の封孔方法。
【請求項３】
前記単純なコバルトＩＩ塩が、３グラム／リットル（ｇ／リットル）〜６ｇ／リットルの範囲、すなわち１．２×１０−２モル／リットル〜２．４１×１０−２モル／リットルの範囲、好ましくは、４ｇ／リットル〜５ｇ／リットルの範囲、すなわち１．６１×１０−２モル／リットル〜２．０１×１０−２モル／リットルの範囲にある濃度の、酢酸コバルトＣｏ（ＣＨ３ＣＯＯ）２・４Ｈ２Ｏであることを特徴とする請求項２に記載の封孔方法。
【請求項４】
前記単純なリチウムＩＩＩ塩が、硫酸リチウム、硝酸リチウム、炭酸リチウムおよび酢酸リチウムによって構成される群からのものであることを特徴とする請求項１に記載の封孔方法。
【請求項５】
前記単純なリチウムＩＩＩ塩が、０．５ｇ／リットル〜１．５ｇ／リットルの範囲、すなわち６．７７×１０−３モル／リットル〜２．０３×１０−２モル／リットルの範囲、好ましくは、０．７５ｇ／リットル〜１ｇ／リットルの範囲、すなわち１．０２×１０−２モル／リットル〜１．３５×１０−２モル／リットルの範囲にある濃度の炭酸リチウムＬｉＣＯ３であることを特徴とする請求項４に記載の封孔方法。
【請求項６】
前記封孔液が、ホウ酸、酢酸、クエン酸および酒石酸から構成される群からの少なくとも１種の弱酸を、さらに含むことを特徴とする請求項１に記載の封孔方法。
【請求項７】
前記弱酸が、３ｇ／リットル〜６ｇ／リットルの範囲、すなわち４．８５×１０−２モル／リットル〜９．７×１０−２モル／リットルの範囲、好ましくは、４ｇ／リットル〜５ｇ／リットルの範囲、すなわち６．４７×１０−２モル／リットル〜８．０９×１０−２モル／リットルの範囲にある濃度のホウ酸Ｈ３ＢＯ３であることを特徴とする請求項６に記載の封孔方法。
【請求項８】
封孔液が、５〜６の範囲のｐＨを有することを特徴とする請求項１から７のいずれか一項に記載の封孔方法。
【請求項９】
封孔液が、ラウリル硫酸ナトリウムおよび／またはドデシル硫酸ナトリウムを含む界面活性剤をさらに含むことを特徴とする請求項１から８のいずれか一項に記載の封孔方法。
【請求項１０】
前記界面活性剤が、１．５ｍｇ／リットル〜３．５ｍｇ／リットルの範囲、すなわち５．２０×１０−６モル／リットル〜１．２１×１０−５モル／リットルの範囲、好ましくは、２ｍｇ／リットル〜３ｍｇ／リットルの範囲、すなわち６．９４×１０−６モル／リットル〜１．０４×１０−５モル／リットルの範囲にある濃度のラウリル硫酸ナトリウムであることを特徴とする請求項９に記載の封孔方法。
【請求項１１】
封孔液の温度が、８７℃を超えていることを特徴とする請求項１から１０のいずれか一項に記載の封孔方法。
【請求項１２】
前記基板がアルミニウムまたはアルミニウム合金から形成されていることを特徴とする請求項１から１１のいずれか一項に記載の封孔方法。
【請求項１３】
基板と封孔液との前記接触持続期間が１５分を超えることを特徴とする請求項１から１２のいずれか一項に記載の封孔方法。
【請求項１４】
少なくとも１種の単純なコバルトＩＩ塩、少なくとも１種の単純なリチウムＩＩＩ塩を含むこと、および緩衝化されており、それによって、混合コバルト／リチウムフィルムが得られることを特徴とする、金属基板上に酸化物フィルムを生成するための封孔液。
【請求項１５】
前記単純なコバルトＩＩ塩が、硫酸コバルト、硝酸コバルト、炭酸コバルトおよび酢酸コバルトにより構成される群からのものであることを特徴とする請求項１４に記載の封孔液。
【請求項１６】
前記単純なコバルトＩＩ塩が、３グラム／リットル（ｇ／リットル）〜６ｇ／リットルの範囲、すなわち１．２×１０−２モル／リットル〜２．４１×１０−２モル／リットルの範囲、好ましくは、４ｇ／リットル〜５ｇ／リットルの範囲、すなわち１．６１×１０−２モル／リットル〜２．０１×１０−２モル／リットルの範囲にある濃度の、酢酸コバルトＣｏ（ＣＨ３ＣＯＯ）２・４Ｈ２Ｏであることを特徴とする請求項１５に記載の封孔液。
【請求項１７】
前記単純なリチウムＩＩＩ塩が、硫酸リチウム、硝酸リチウム、炭酸リチウムおよび酢酸リチウムによって構成される群からのものであることを特徴とする請求項１４に記載の封孔液。
【請求項１８】
前記単純なリチウムＩＩ塩が、０．５ｇ／リットル〜１．５ｇ／リットルの範囲、すなわち６．７７×１０−３モル／リットル〜２．０３×１０−２モル／リットルの範囲、好ましくは、０．７５ｇ／リットル〜１ｇ／リットルの範囲、すなわち１．０２×１０−２モル／リットル〜１．３５×１０−２モル／リットルの範囲にある濃度の炭酸リチウムＬｉＣＯ３であることを特徴とする請求項１７に記載の封孔液。
【請求項１９】
前記封孔液が、ホウ酸、酢酸、クエン酸および酒石酸から構成される群からの少なくとも１種の弱酸を、さらに含むことを特徴とする請求項１４に記載の封孔液。
【請求項２０】
前記弱酸が、３ｇ／リットル〜６ｇ／リットルの範囲、すなわち４．８５×１０−２モル／リットル〜９．７×１０−２モル／リットルの範囲、好ましくは、４ｇ／リットル〜５ｇ／リットルの範囲、すなわち６．４７×１０−２モル／リットル〜８．０９×１０−２モル／リットルの範囲にある濃度のホウ酸であることを特徴とする請求項１９に記載の封孔方法。
【請求項２１】
封孔液が、５〜６の範囲のｐＨを有することを特徴とする請求項１４から２０のいずれか一項に記載の封孔液。
【請求項２２】
ラウリル硫酸ナトリウムおよび／またはドデシル硫酸ナトリウムを含む界面活性剤を、さらに含むことを特徴とする請求項１４から２１のいずれか一項に記載の封孔液。
【請求項２３】
前記界面活性剤が、１．５ｍｇ／リットル〜３．５ｍｇ／リットルの範囲、すなわち５．２０×１０−６モル／リットル〜１．２１×１０−５モル／リットルの範囲、好ましくは、２ｍｇ／リットル〜３ｍｇ／リットルの範囲、すなわち６．９４×１０−６モル／リットル〜１．０４×１０−５モル／リットルの範囲にある濃度のラウリル硫酸ナトリウムであることを特徴とする請求項２２に記載の封孔液。
【請求項２４】
その温度が、８７℃を超えていることを特徴とする請求項１４から２３のいずれか一項に記載の封孔液。
【請求項２５】
前記基板が、アルミニウムまたはアルミニウム合金から形成されていることを特徴とする請求項１４から２４のいずれか一項に記載の封孔液。
【請求項２６】
請求項１４から２５の一項の封孔液を使用して、請求項１から１３のいずれか一項に記載の方法によって作製される、被覆された物品。
【請求項２７】
１５μｍ〜２０μｍの範囲の厚さのフィルムを含むことを特徴とする請求項２６に記載の物品。
【請求項２８】
耐食性、特に塩類腐食に対する耐食性を有し、
アルミニウムまたはアルミニウム合金から形成される金属基板と、
酸化アルミニウム、酸化コバルトおよび酸化リチウムを含むフィルムとを含むことを特徴とする請求項２６に記載の物品。